(57)【特許請求の範囲】
【請求項１】
支持体上に、下記の化１又は化２で表示される分子中に１個以上のエポキシ基を有する化合物と、アミノ基を有する化合物との反応生成物であって、アミン価５〜５００ｍｇＫＯＨ／ｇの非水溶性のアミノ基含有樹脂顔料と、澱粉誘導体、ポリビニルアルコール及び変性ポリビニルアルコールから選択された少なくとも１種からなる水溶性高分子を配合したインクジェットインク用又は熱転写インク用の受像層を設けてなることを特徴とする受像シート。
【化１】
0003929555.tif 000012
（式中、−Ｏ−Ｒ１−Ｏ−及び−Ｏ−Ｒ２−Ｏ−は、２価フェノール残基を表わし、両者は同一であっても、異なってもよい。又ｋは、０以上の整数を表わす。）
【化２】
0003929555.tif 000013
〔式中、−Ｒ３−Ｏ−は、１価フェノール残基を表し、Ｙは水素原子、ハロゲン原子、グリシジルエーテル基、アルキル基、アリル基、又はアラルキル基（ただしアルキル基、アリル基、及びアラルキル基のときには、グリシジル置換基を有していてもよい）を表わし、ｎは０を含む整数を表わす。〕
【発明の詳細な説明】
【０００１】
【発明の属する技術分野】
本発明は、受像シートに関し、特にジェットインクや熱転写インク等のインクの定着性及び吸収性が良好であり、しかも優れた耐水性と耐光性とを有する記録画像を形成することができ、高湿度雰囲気中でも記録画像からのインクの浸み出しがなく、長時間に亙る光の照射を受けても記録画像が劣化することなく安定した記録画像を維持することができ、かつ画像の粒状性が良好な記録画像を形成することのできる受像シートに関する。
【０００２】
【従来の技術】
インクジェット記録や熱転写インク記録が付される受像シートには、支持体に対してインクの吸液性能を有する無機質粉末とバインダーとを含有するコーティング剤を含浸させたり、あるいは支持体の上にこのコーティング剤をブレードコート、バーコート、ロールコート等の方法でコーティングする等して、支持体の表面にインク受理層を形成したものが使用されている。
近年、インクジェット記録用シート等の用途が拡大するに従って記録が付される受像シートに対して、インク受理層に形成される記録画像の耐光性や耐水性が要求されるようになってきている。
【０００３】
従来の無機粉末を填料として配合してなるインク受理層を有する受像シートは、このインク受理層に形成した記録画像の耐光性が不十分であるだけでなく、耐水性にも乏しく、高湿度雰囲気中に放置したときには記録画像からのインクの浸み出しが生ずる等の問題がある。
【０００４】
そこで、本発明者らは、すでに填料としてアミノ基含有樹脂微粒子を配合したインク受理層を設けてなるインクジェット記録用シートを提案した（特願平８−３５４０４０号参照。）。このインクジェット記録用シートは、従来の無機質填料に変えて有機質填料であるアミノ基含有樹脂微粒子を使用することにより、無機質填料を使用している従来のインクジェット記録用シートが抱えていた前記の問題の多くを解決できたものである。
【０００５】
しかし、上記有機質填料を使用しても、インク受理層に形成される記録画像の画像記録特性や吸収性になお差異があることから、その後さらに研究を重ねた結果、インク受理層に形成される記録画像の画像記録特性や吸収性における差異は使用するバインダーの種類に起因することをみいだし、本発明をなしたものである。
【０００６】
【発明が解決しようとする課題】
本発明の目的は、インクの定着性及び吸収性が良好であり、しかも優れた耐水性と耐光性とを有する記録画像を形成することができ、高湿度雰囲気中でも記録画像からのインクの浸み出しが無く、長時間に亙る光の照射を受けても記録画像が劣化することがなく、安定した記録画像を維持することができるインクジェット記録方式及び熱転写記録方式等のインク記録方式に使用する受像シートを提供することにある。
【０００７】
【課題を解決するための手段】
本発明は、支持体上に、分子中に１個以上のエポキシ基を有する化合物とアミノ基を有する化合物との反応生成物であって、アミン価５〜５００ｍｇＫＯＨ／ｇの非水溶性のアミノ基含有樹脂粒子と水溶性高分子を配合したインクジェット記録用インク及び熱転写記録用インクのインク受理層を設けてなる受像シートに関する。
【０００８】
本発明において、上記の分子中に１個以上のエポキシ基を有する化合物は、下記の化１で表示される化合物、又は下記の化２で表示される化合物である。
【０００９】
【化１】
0003929555.tif 000002
（式中、−Ｏ−Ｒ１−Ｏ−、及び−Ｏ−Ｒ２−Ｏ−は、２価フェノール残基を表わし、両者は同一であっても、異なってもよい。又ｋは、０以上の整数を表わす。）
【化２】
0003929555.tif 000003
〔式中、−Ｒ３−Ｏ−は、１価フェノール残基を表し、Ｙは水素原子、ハロゲン原子、グリシジルエーテル基、アルキル基、アリル基、又はアラルキル基（ただしアルキル基、アリル基、及びアラルキル基のときには、グリシジル置換基を有していてもよい）を表わし、ｎは０を含む整数を表わす。〕
【００１０】
また本発明は、前記水溶性高分子が、澱粉誘導体、ポリビニルアルコール及び変性ポリビニルアルコールから選択された少なくとも１種からなることを特徴とする受像シートに関する。
【００１１】
【発明の実施の形態】
本発明の受像シートにおいて、インク受理層を設けるための支持体としては、たとえばポリエチレン、ポリプロピレン、ポリエチレンテレフタレート、ポリカーボネート、ポリフェニレンスルフィド、ポリエーテルイミド、ポリスルホン、ナイロン、セルローストリアセテート等のプラスチックフィルム、紙、不織布、更にはこれらの積層シート等が使用できる。
【００１２】
支持体に対するインク受理層は、バインダー成分をなす樹脂と、インクの吸液性能を与える空隙を作ると共にインクの定着性能を高め、かつ安定剤としての作用を果たす上記の非水溶性のアミノ基含有樹脂の微粒子と、所望に応じて配合される他の有機質粉末や無機質粉末等の顔料と、分散剤、増粘剤、消泡剤、酸化防止剤、湿潤剤、耐水化剤等の各種の助剤とを配合成分とする水系の塗工層として形成し得る。
【００１３】
本発明では、インク受理層に使用するバインダーとして水溶性高分子物質を用いる。その理由は、水溶性高分子物質はインク受理層に内填させる非水溶性のアミノ基含有樹脂の微粒子との馴染みが良く、しかもジェットインクや熱転写インク等のインクに対する親和性、透過性又は膨潤性を有するからである。また、アミノ基含有樹脂と水溶性高分子バインダーによって、インク受理層がスポンジ状の空隙を形成するため、ジェットインクや熱転写インク等のインクの吸収性が良好となるからである。
【００１４】
水溶性高分子としてはたとえば、澱粉誘導体、ポリビニルアルコール及び変性ポリビニルアルコール等の水溶性高分子の水溶液が使用される。中でも、ケイ素変性ポリビニルアルコール、アクリルアミド変性ポリビニルアルコールが好ましい。
水溶性高分子からなるバインダーは、非水溶性のアミノ基含有樹脂の１００重量部に対して、５〜６０重量部の範囲内で配合するのが良い。５重量部未満ではインクを十分に吸収できるだけの空隙を形成しないため、インクの吸収性が不十分となる。また、６０重量部を越えると空隙を形成するには過剰であり、過剰なバインダー分が空隙を埋めてしまいインク吸収性が不十分となる。
【００１５】
インク受理層に配合する非水溶性のアミノ基含有樹脂の微粒子は、５〜５００ｍｇＫＯＨ／ｇのアミン価を有する非水溶性のアミノ基含有樹脂を微細化した粒子径０．０５〜１０μｍの樹脂微粒子である。これは機械分散及び乳化分散のいずれの方法で分散されているも良い。
この非水溶性のアミノ基含有樹脂のアミン価が５ｍｇＫＯＨ／ｇ未満になるとインクに対するインク受理層の定着性が不十分になり、また、アミン価が５００ｍｇＫＯＨ／ｇを越えると、インク受理層に形成した記録画像の耐湿性が悪くなる。なお、インクの定着性、およびインク受理層に形成した記録画像の耐湿性の点からは、インク受理層に配合する非水溶性のアミノ基含有樹脂のアミン価は、１０〜５００ｍｇＫＯＨ／ｇであることがより好ましく、又、３０〜４００ｍｇＫＯＨ／ｇであることが一層好ましい。
【００１６】
更に上記の樹脂微粒子をなすアミノ基含有樹脂は、インク受理層に形成した記録画像に耐水性を備えさせる点から非水溶性であることが必要である。このアミノ基含有樹脂は、非水溶性であれば架橋したものであっても、あるいは未架橋のものであっても良い。
【００１７】
本発明の受像シートにおけるインク受理層中に配合する非水溶性のアミノ基含有樹脂の微粒子は、例えば分子中に１個以上のエポキシ基を有する化合物とアミノ基を有する化合物との反応生成物であるアミノ基含有樹脂を使用して得られる微粒子である。
この反応生成物を得る際の分子中に１個以上のエポキシ基を有する化合物は、下記の化１で表示されるエポキシ化合物、又は下記の化２で表示されるエポキシ樹脂である。
【００１８】
【化１】
0003929555.tif 000004
（式中、−Ｏ−Ｒ１−Ｏ−、及び−Ｏ−Ｒ２−Ｏ−は、２価フェノール残基を表わし、両者は同一であっても、異なってもよい。またｋは、０以上の整数を表わす。）
【００１９】
【化２】
0003929555.tif 000005
〔式中、−Ｒ３−Ｏ−は、１価のフェノール残基を表し、Ｙは水素原子、ハロゲン原子、グリシジルエーテル基、アルキル基、アリル基、又はアラルキル基（ただしアルキル基、アリル基、及びアラルキル基のときには、グリシジル置換基を有していてもよい）を表わし、ｎは０を含む整数を表わす。〕
【００２０】
上記の化１で表示されるエポキシ化合物のうちの２価フェノール類エポキシ化合物としては、各種の１価フェノール類とケトン類及びアルデヒド類との縮合によって得られるビスフェノール類、含硫黄及び含酸素ビスフェノール類、ビフェノール類、２価フェノール及びその誘導体、ジヒドロキシナフタレン誘導体等が挙げられる。
【００２１】
更に具体的には、ビスフェノール類及びビフェノール類として、下記の化３で表示する化合物が挙げられる。
【化３】
0003929555.tif 000006
（式中、Ｒ1 〜Ｒ8 は、水素原子、アルキル基、又はハロゲン原子を表わし、Ｒ1 〜Ｒ8 のうちの２個以上が同一であってもよい。Ｘは、不存在、又は−ＣＨ2 、−Ｃ（ＣＨ3 ）2 −、−Ｃ（ＣＦ3 ）2 −、−Ｓ−、−ＳＯ2 −、−Ｏ−、−ＣＯ−のいずれの２価の基を表わし、ｎは０以上の整数を表わす。）
また、２価フェノール及びその誘導体としては、下記の化４で表示する化合物が挙げられる。
【００２２】
【化４】
0003929555.tif 000007
（式中、Ｒ1 〜Ｒ8 は、水素原子、アルキル基、又はハロゲン原子を表わし、Ｒ1 〜Ｒ8 のうちの２個以上が同一であってもよい。ｎは０以上の整数を表わす。）
【００２３】
更に、ジヒドロキシナフタレン誘導体としては、下記の化５で表示する化合物が挙げられる。
【化５】
0003929555.tif 000008
（式中、Ｒ1 〜Ｒ4 は、水素原子、アルキル基、又はハロゲン原子を表わし、Ｒ1 〜Ｒ4 のうちの２個以上が同一であってもよい。ｎは０以上の整数を表わす。）
【００２４】
前記の化１で表示されるエポキシ化合物のうち２価アルコール類エポキシ化合物としては、飽和又は不飽和結合を有する炭素数１〜４０の脂肪酸アルコール及び含芳香族アルコールのエポキシ化合物が挙げられる。
更に化２で表示されるエポキシ化合物としては、各種の１価フェノール類、ビスフェノール類、ビフェノール類、３価以上の多価フェノール類（ポリヒドロキシナフタレン類とホルムアルデヒドとの縮合体のエポキシ化合物が挙げられる。
【００２５】
本発明の受像シートにおけるインク受理層中に配合するアミノ基含有樹脂にするために、上記の各エポキシ化合物に反応させるアミノ基を有する化合物についての制限は特に無く、第１級〜第４級のアミノ基を少なくとも１個以上有するアミン類であればよい。
具体的には、エチレンジアミン、ジエチレントリアミン等の脂肪族ポリアミン類及びその誘導体、モノエタノールアミン、ジエタノールアミン、トリエタノールアミン等のアルカノールアミン類及びその誘導体、ジエチルアミン、ジブチルアミン等の脂肪族２級アミン類及びその誘導体、トリエチルアミン、トリブチルアミン等の脂肪族３級アミン類及びその誘導体、アニリン、キシレンジアミン、ジアミノジフェニルメタン、ジアミノジフェニルエーテル等の芳香族アミン類及びその誘導体、アミノフェノール等のフェノール性水酸基を有する芳香族アミン類及びその誘導体、イミダゾール類、ヒドラジット類、ジシアンジアミド、アンモニア、ピリジン及びその誘導体等が挙げられる。
なお、上記のアミノ基含有樹脂は、エポキシ化合物とアミン類とを、−１０〜２００℃の反応温度で、触媒の存在下又は非存在下に、５分〜２０時間反応させることによって容易に得られる。
【００２６】
インク受理層中に含有させる樹脂微粒子をなす非水溶性のアミノ基含有樹脂は、インク受理層中にて有機質顔料としての作用を奏するものであり、この非水溶性のアミノ基含有樹脂の微粒子は、インク受理層中の顔料全体の３０％以上の割合で存在していれば十分である。このアミノ基含有樹脂の微粒子以外の顔料、例えば従来のインク受理層に使用していた無機質粉末や有機質粉末からなる顔料を、インク受理層中の顔料全体の７０％までであれば、上記の水溶性のアミノ基含有樹脂の微粒子に併用してもよい。
【００２７】
上記のアミノ基含有樹脂の微粒子以外の顔料として使用し得る顔料は、例えば合成シリカ、炭酸カルシウム、硫酸バリウム、酸化チタン、酸化亜鉛、炭酸亜鉛、サチンホワイト、珪酸アルミニウム、珪酸マグネシウム、アルミナ等の無機質顔料や、プラスチックピグメント、尿素樹脂顔料、メラミン樹脂顔料等であり、２０〜３００ｍｌ／１００ｇの吸油量を有するものが好ましく、１００〜３００ｍｌ／１００ｇの吸油量を有するものが更に好ましい。なお、アミノ基含有樹脂の微粒子以外の顔料は、これの２種以上を混合して使用することができ、この時には、これらの混合系が上記の吸油量を有していることが好ましい。
インク受理層の厚さは、該インク受理層によるジェットインク等のインクの吸収作用が十分であり、かつこのインク受理層の形成作業を良好に行い得るように、１〜２０μｍ、好ましくは２〜１５μｍ程度にするのがよい。
【００２８】
本発明の受像シートにおいて、アミン価５〜５００ｍｇＫＯＨ／ｇの非水溶性のアミノ基含有樹脂と水溶性高分子を配合したインク受理層は、該インク受理層にて前記アミノ基含有樹脂が微粒子状に微粉砕又は乳化分散した状態をなしており、この状態にあるアミノ基含有樹脂がインク受理層中にジェットインク等のインクを吸収し得る空隙を作る有機顔料としての作用を果たすと共に、該アミノ基含有樹脂のアミノ基とインク中の染料のスルホン酸基とが反応して、耐水性及び耐光性に優れた記録画像を作成し得る機能をインク受理層に備えさせる作用を果たす。
これによって、本発明の受像シートは、ジェットインク等のインクの定着性及び吸収性が良好であり、しかも優れた耐水性と耐光性とを有する記録画像を形成することができ、高湿度雰囲気中でも記録画像からのインクの浸み出しが無く、長時間に亙る光の照射を受けても記録画像が劣化することが無く、安定した記録画像を維持することのできるインクジェット記録用シート及び熱転写記録用シートになる。
【００２９】
本発明の受像シートは、非水溶性カチオンポリマーの粒子と水溶性高分子により特有の空隙構造を作り、該空隙構造に基づいて従来にないインキ吸収の速さ、定着の良さを実現した点に特徴がある。  従って、この樹脂微粒子を配合してなるインク受理層は、ジェットインク等のインクの定着性と吸収性が良好であり、しかも記録画像が優れた耐水性を有するものになり、高湿度雰囲気中でも記録画像からのインクの浸み出しが無く、かつ記録画像が優れた耐光性を有し、長時間に亙る光の照射を受けても画像の劣化を生ずることがなく、安定した記録画像を維持することができる。
上記のような特性を持つ本発明の受像シートは、インクジェット記録紙、熱転写記録紙及び印刷紙等の記録シートとしての使用に有効であり、ドット再現性が良く、細線切れ、記録ムラなどがない鮮明な記録画像が得られる。
【００３０】
【実施例】
以下、本発明の受像シートの具体的な構成を製造実施例に基づいて説明し、該受像シートのインクジェット記録用シート及び熱転写受像シートとしての特性を比較例の記録用シートの特性と比較して説明する。
実施例１
（塗工液の作成）
前記〔００１８〕の化１における２価フェノールがビスフェノールＡであるビスフェノールＡジグリシジルエーテルとジエタノールアミンの反応生成物である、下記の化６で示されるアミン価５３ｍｇＫＯＨ／ｇ、ガラス転移温度５８℃、重量平均分子量３９００の非水溶性のアミノ基含有樹脂の固形成分５７重量％の乳化水分散液（平均粒径２．０μｍ）を１７５重量部、固形成分１０重量％の珪素変性ＰＶＡ「（株）クラレ：Ｒ−１１３０」水溶液を２００重量部、蛍光染料「日本曹達（株）：ケイコールＢＸＮＬ」４．８重量部、及び添加水を十分に撹拌し、固形成分３０重量％の塗工液（１）を得た。
【００３１】
【化６】
0003929555.tif 000009
【００３２】
（受像シートの作製）
上記の塗工液を、米坪９０ｇ／ｍ2 の上質紙からなる支持体上に、バーコーターによって１０ｇ（ｄｒｙ）／ｍ2 に塗工し、本発明の実施例品である記録用シートを得た。
【００３３】
実施例２
実施例１にて使用した硅素変性ＰＶＡ「（株）クラレ：Ｒ−１１３０」の代わりに、固形成分１０重量％のアクリルアミド変性ＰＶＡ「電気化学工業（株）：ＰＣ−１００」水溶液を使用し、それ以外の構成は前記実施例１の対応するものと同一にして、本発明の別の実施例品である記録用シートを得た。
【００３４】
実施例３
実施例１にて使用した硅素変性ＰＶＡ「（株）クラレ：Ｒ−１１３０」の代わりに、固形成分１０重量％の完全鹸化ＰＶＡ「（株）クラレ：ＰＶＡ１０５」水溶液を使用し、それ以外の構成は前記実施例１の対応するものと同一にして、本発明の別の実施例品である記録用シートを得た。
【００３５】
実施例４
実施例１にて使用した硅素変性ＰＶＡ「（株）クラレ：Ｒ−１１３０」の代わりに、固形成分１０重量％に溶解した酸化デンプン「王子コンスターチ（株）：エースＡ」水溶液を使用し、それ以外の構成は前記実施例１の対応するものと同一にして、本発明の別の実施例品である記録用シートを得た。
【００３６】
比較例１
実施例１にて使用した硅素変性ＰＶＡ「（株）クラレ：Ｒ−１１３０」の代わりに、固形分４８％のアクリルエマルジョン（昭和電工（株）：ＳＥ−２００５」を使用し、それ以外の構成は前記実施例１の対応するものと同一にして、比較のための記録用シートを得た。
【００３７】
比較例２
実施例１にて使用した硅素変性ＰＶＡ「（株）クラレ：Ｒ−１１３０」の代わりに、固形成分５５重量％のＳＢＲラテックス「住友Ａ＆Ｌ（株）：Ｐ−６２２１」を使用し、それ以外の構成は前記実施例１の対応するものと同一にして、比較のための記録用シートを得た。
以上の実施例及び比較例で使用した非水溶性のアミノ基含有樹脂の重量平均分子量は、ＪＩＳ  Ｋ  ６７２１−１９７７の塩化ビニル樹脂試験方法における「３．１  比粘度」の測定方法に準じた極限粘度方法に基づく平均重合度から算出したものである。
【００３８】
（実験）
上記実施例１〜４及び比較例１〜２による各シートのインク受理層における空隙構造とインクジェット記録適性及び熱転写記録用適性について、以下の試験方法によって測定した。
【００３９】
（インク受理層におけるアミノ基含有樹脂による空隙構造）
上記の各記録シートの表面を走査方電子顕微鏡（倍率２０００倍）で観察し空隙構造について確認した。シート表面に空隙構造が形成され空隙率の大きいものを〇、空隙構造が形成され空隙率の小さいものを△、シート表面に空隙構造が形成されないものを×によって表１に示す。
【００４０】
（インクジェット記録適性試験方法）
（ａ）インクジェットインクの吸収性
（１）２０℃、２０％ＲＨの雰囲気中で、エプソン（株）製のインクジェットプリンター「ＭＪ−５０００Ｃ」によって上記の各記録用シートに記録し、印字直後の各記録シートのインクの吸収具合を目視で評価した。
（２）各記録用シートの表面の液滴吸収性をＦＩＢＲＯ社製ダイナミックアブソープションテスターで動的接触角を測定（ＴＡＰＰＩ．Ｔ５５８）することによって評価した。吸収速度が速いものを〇、吸収速度が遅いものを△、ほとんど吸収しないものを×として表１に示した。
【００４１】
（ｂ）インク受理層におけるインクジェットインクの定着性
２０℃、２０％ＲＨの雰囲気中で、エプソン（株）製のインクジェットプリンター「ＭＪ−５０００Ｃ」によって上記の各記録用シートに記録し、黒色印字部分の印字濃度をマクベス濃度計「ＲＤ９１４」によって測定した。
【００４２】
（ｃ）記録画像の耐水性試験
２０℃、２０％ＲＨの雰囲気中で、エプソン（株）製のインクジェットプリンター「ＭＪ−５０００Ｃ」によって上記の各記録用シートに記録し、この印字面を２０℃の流水槽に３分間浸漬した後の黒色印字部分の印字濃度をマクベス濃度計「ＲＤ９１４」によって測定し、印字直後の各記録シートの黒色印字部分の印字濃度と比較した。
【００４３】
（ｄ）記録画像の耐光性試験
２０℃、２０％ＲＨの雰囲気中で、エプソン（株）製のインクジェットプリンター「ＭＪ−５０００Ｃ」によって上記の各記録用シートに記録し、続いて４０℃５０％ＲＨの雰囲気中にて、この印字面をキセノンウェザーメーター「ＸＷＬ−６Ｒ：須賀試験機（株）」により、照射エネルギー６３ｗ／ｍ2 にて２４時間照射した後に、黒色印字部分の印字濃度をマクベス濃度計「ＲＤ９１４」によって測定し、印字直後の各記録シートの黒色印字部分の印字濃度と比較した。
【００４４】
（ｅ）インク受理層の画像記録特性
２０℃、２０％ＲＨの雰囲気中で、エプソン（株）製のインクジェットプリンター「ＭＪ−５０００Ｃ」によって上記の各記録用シートに記録したときの記録画像の粒状性を目視し、画像の粒状性が良好なものを〇、画像に多少滲みがあるものを△、インクの滲みがひどく画像が形成されないものを×によって、表１に示した。
【００４５】
【表１】
0003929555.tif 000010
【００４６】
（熱転写記録特性試験方法）
（ａ）インク受理層の画像記録特性
２０℃、２０％ＲＨの雰囲気中でシャープ製ワードプロセッサＷＤ−８００を使用し、富士化学紙製ドナーシートを用いて各シートに記録したときの１ドットを写真撮影し、目視で評価した。
ドット再現性が良好なものを〇、劣るものを△、非常に劣るものを×として表２に示した。
（ｂ）画像濃度（転写効率）
２０℃、２０％ＲＨの雰囲気中で、シャープ製ワードプロセッサＷＤ−８００を使用し、富士化学紙製ドナーシートを用いて各シートに記録したときの黒色印字部分の画像濃度（転写効率）をマクベス濃度計「ＲＤ９１４」によって測定した。
（ｃ）転写濃度ムラ（転写インクの均質性）
２０℃、２０％ＲＨの雰囲気中でシャープ製ワードプロセッサＷＤ−８００を使用し、富士化学紙製ドナーシートを用いて各シートに記録したときのベタ印字部を写真撮影し、目視でムラを評価した。ムラがなく良好なものを〇、多少ムラがあるものを△、ムラが多いものを×として表２に示した。
【００４７】
【表２】
0003929555.tif 000011
【００４８】
【発明の効果】
一般にインクジェット記録シートはシリカのような比表面積が大きく、かつ吸油量の大きな無機顔料によってジェットインクが吸収され、第四級アンモニウム塩のようなカチオン樹脂によってインクを定着させている。
本発明の受像シートは、アミノ基含有樹脂と水溶性高分子バインダーによってインク受理層にジェットインクを吸収しうるスポンジ状の空隙構造を形成するため、インクの吸収性が良好で優れている。しかも優れた耐水性と耐光性とを有する記録画像を形成することができ、高温高湿度雰囲気中でも記録画像からのインクの滲みだしがなく、長時間に亙光の照射を受けても記録画像の劣化することなく、安定した記録を維持することができ、かつ画像の粒状性が良好な記録画像を維持することができる。
また、熱転写記録用被転写シートとしてもアミノ基含有樹脂と水溶性バインダーによって構成されるスポンジ状の構造によって転写効率が良好でかつ転写したインク量に比例した均質なムラのない解像度の優れた画像が得られる。